(57)【特許請求の範囲】
【請求項１】
重量％で、
Ｃ：0.003 ％以下、
０：0.003 ％以下、
Si：4 〜7 ％、
Ｂ：0.01〜0.05％
を含み、残部Feおよび不可避的不純物からなることを特徴とする高珪素電磁鋼板。
【発明の詳細な説明】
【０００１】
【発明が属する技術分野】
この発明は、トランス、モータ等の鉄心材料に好適な磁気特性に優れた高珪素電磁鋼板に関する。
【０００２】
【従来の技術】
珪素鋼板は優れた磁気特性を有しトランス、モータ等の鉄心材料として広く用いられている。現在、通常に用いられている珪素鋼板のSi含有量は、４％未満であるが、Si含有量をさらに増加し高珪素とすることにより、鉄損が一層小さくなり、また磁歪も減少することが知られている。とくに、Si含有量が6.5 ％となると磁歪が殆どなくなり、鉄心材料としては最も好ましい磁気特性となる。
【０００３】
しかしながら、Si含有量が４％を超えると、圧延性が劣化し、しかも鉄心の所定形状に加工する際に行われる打抜き加工時に割れが発生しやすく、Si含有量が４％を超える珪素鋼板の工業的生産は、非常に限定された規模でのみ行われていたのである。
しかし、最近になって、例えば、特開昭62−278227号公報に示すように、仕上熱延時に熱間潤滑剤を用いて、組織の微細均一性を改善することにより高珪素鋼板の圧延法による製造上の問題が解決され、薄板に加工することが可能となり、高珪素鋼板の薄板状電磁材料への適用拡大が期待できるようになってきた。
【０００４】
しかしながら、４％を超えるSiを含有す高珪素鋼板は、Si含有量が４％未満の珪素鋼板にくらべ、打抜き加工性が依然として劣り、温間加工で行うか、加工条件を厳密に管理して行う必要があり、適用拡大が制限されていた。
打抜き加工性の改善については、例えば、特開平6-172941号公報、特開平6-192797号公報には、結晶粒界の酸素濃度を低く制限し、さらに結晶粒径を大きくして、あるいは集合組織中の特定結晶方位の存在比率を調整して、常温での加工が可能とする高珪素鋼板が提案されている。
【０００５】
しかしながら、結晶粒界の酸素濃度を低減するためには、真空中での高温かつ長時間の熱処理、あるいは特殊な製板条件を必要とし、工業的生産としては経済的、生産能率的に問題があった。
【０００６】
【発明が解決しようとする課題】
本発明は、上記した問題を有利に解決し、打抜き加工性に優れた高珪素電磁鋼板を提供することを目的とする。
【０００７】
【課題を解決するための手段】
本発明者らは、４％以上のSiを含有する高Siの高珪素鋼板の打抜き性を改善するために鋭意検討した結果、Fe−Si合金にＢを適量添加し、さらにＣ、Ｏ量をともに低減することにより、はじめて極めて良好な打抜き加工性が得られることを見いだした。
【０００８】
これまでも、Ｂが加工性を向上させることについては知られており、特開平6-172941号公報や、特開平6-192797号公報にも選択的に添加できる元素として記載されている。しかし、添加量は0.01％までであり、それ以上の添加は材質を脆化するとされていた。
しかしながら、本発明者らは、Ｃ、Ｏ量をともに低減し、さらにＢを多量に添加することにより、通常の圧延による製板が可能となり、さらに打抜き加工性も向上することを見いだし、打抜き加工が可能な高Siの高珪素電磁鋼板の製造の見通しを得た。
【０００９】
本発明は上記した知見に基づき構成されたものである。
すなわち、本発明は、重量％で、Ｃ：0.003 ％以下、０：0.003 ％以下、Si：4 〜7 ％、Ｂ：0.01〜0.05％を含み、残部Feおよび不可避的不純物からなることを特徴とする高珪素電磁鋼板である。
【００１０】
【発明の実施の形態】
本発明の高珪素電磁鋼板組成の限定理由について説明する。
Si：４〜７％、
Siは、磁歪を抑制し、透磁率および固有抵抗を高め、結果として鉄損を低減するのに有効な元素であり、優れた磁気特性を得るためには４％以上の含有が必要であるが、７％を超える含有は圧延加工性、打ち抜き性を著しく劣化させるため、Siは４〜７％の範囲に限定した。
【００１１】
Ｂ：0.01〜0.05％
Ｂは本発明で重要な元素で、打抜き性、さらに圧延加工性の向上に効果がある。Ｂは鉄合金では僅かしか固溶されないため、粒界部分に偏析濃化しやすく、Ｂを0.01％以上多量に添加するとその殆どが析出物となり、粒界に主としてFe2Bの形で存在することになる。このＢの粒界部分への偏析、Ｂ化合物の析出が、Fe−Si合金の打抜き性と、圧延加工性の向上に寄与しているものと考えられる。その向上機構については、明確ではないが、ひとつには析出物の存在が亀裂の伝播を防ぐこと、あるいはＢの含有によりFe−Si合金の集合組織が影響をうけ、粒界部分の破壊を起こりにくくしているためと推定される。
【００１２】
Ｂの添加が0.01％未満では、上記した効果を充分に発現することができない。一方、0.05％を超えると、粒界を脆化させ、さらに磁気特性を劣化させる。このため、Ｂは0.01〜0.05％の範囲とした。
Ｃ：0.003 ％以下、０：0.003 ％以下
Ｃ、０は、Ｂと優先的に結合し、Ｂを含む複炭化物や酸化物となり、上記した打抜き性、圧延加工性の向上といったＢの効果を阻害する元素でありできるだけ低減する。上記したＢの効果を有効に発現させるためには、従来の水準（Ｃ：0.01％、Ｏ：0.01％）より著しく低い、Ｃ：0.003 ％以下、０：0.003 ％以下に限定する必要がある。
【００１３】
つぎに、本発明の高珪素電磁鋼板の製造に好適な製造方法について説明する。本発明の高珪素鋼板を製造するにあたり、原材料の選択とそれらの溶解が重要になる。主原料のFeは、Ｃ量が0.003 ％以下、Ｏ量が0.003 ％以下であれば、溶解時に特別な純化処理を必要としない。しかし、Ｃ量が0.003 ％、Ｏ量が0.003 ％をそれぞれ超える材料の場合には、真空溶解等の純化処理を必要とする。また、Ｂ源としては、通常フェロボロンを使用するが、Ｃ、Ｏの除去に障害となる不純物（例えば、TiC 、B2O3等）の含有量を極力低減した材料を用いることが肝要となる。
【００１４】
溶解後の鋳造は、セラミックス鋳型を用いる通常の方法を用いることができる。なお、鋳型を加熱する必要はないが、急冷を防止するため、鋳型上部に保温材を置く等の措置が望ましい。
鋳造された材料は、熱間圧延を施され所定寸法、好ましくは２〜４mmに加工される。熱間圧延条件としては、加熱温度：1100〜1150℃、材料温度：1000〜1100℃とするのが好ましい。圧延後の特別な冷却、例えば制御冷却は必要としない。続いて、200 〜400 ℃の温間で、好ましくは0.2 〜1.0mm の薄板に加工する。ついで、仕上焼鈍として、還元性あるいは非酸化性雰囲気の900 〜1300℃で1min〜３hrの熱処理を行い製品とする。
【００１５】
【実施例】
表１に示す組成の合金を真空中の高周波溶解により１kg溶製した。溶解中の真空度は1 ×10-5〜3 ×10-5Torrとした。溶解原料は、純度99.5％の電解鉄（Ｏ：0.007wt ％、Ｃ：0.001wt ％）、純度99.999％のSi、純度99％のFe-20wt ％Ｂ合金とし、電解鉄を溶解してからSi、ついでFe- Ｂ合金を投入した。また、Ｃ量の調節のため、純度99.5％のFe-5.2wt％Ｃ合金をFe- Ｂ合金と同時時期に投入した、さらに、Ｏ量の調節のため、真空度と溶解時間を変化した。なお、作製した合金の不純物としては、ほかにMnが0.002 ％、Ｐが0.002 ％、Ｓが0.001 ％であった。
【００１６】
溶解した溶湯は、真空中でアルミナ鋳型（内径80mmφ) に注入し自然放冷し、鋳片とした。
【００１７】
【表１】
0004224865.tif 000002
【００１８】
厚さ15mmに切断した鋳片を、1100℃にArガス中で加熱し、３パスの熱間圧延により３mm厚の熱延板とした。ついで、板温 300℃に保持した熱延板を６パスで0.35mm厚の薄板とした。これら薄板にAr雰囲気中1200℃×１hrの仕上焼鈍を施し製品板とした。これら製品板について磁気特性と打抜き加工性を調査した。
磁気特性は、製品板から圧延方向に長さ150mm 、幅20mmの測定試料を採取し、単板法で周波数50Hz、磁束密度１Ｔにおける鉄損Ｗ10/50 を求めた。一方、打抜き加工試験は、室温でリング試料打抜き試験機で外径45mm、内径33mmのリング状試験片を打ち抜き、打ち抜いた後の端面を実体顕微鏡で観察し割れの有無を調べた。
【００１９】
それらの結果を表１に示す。
本発明範囲の製品板No.3〜No.6、No.9、No.10 、No.14 、No.15 は、打抜き時に割れは見られず優れた打抜き性を有し、しかも良好な磁気特性を有している。
本発明範囲内であっても、Ｂ量の増加とともに鉄損が若干増加傾向にある。
一方、Ｂが本発明の範囲より少ない製品板No.1、No.2は打抜き加工時に割れが発生し、Ｂが本発明の範囲をこえる製品板No.7、No.8は鉄損が増加し磁気特性が劣化している。また、製品板No.8は打ち抜き加工時に割れが発生している。また、Ｃが本発明の範囲をこえる製品板No.16 、No.17 はＢの有利な効果が消失し鉄損が増加し、打抜き加工割れが発生している。
【００２０】
このように、本発明の範囲内に組成を調整した高珪素電磁鋼板は、圧延加工、打抜き加工が可能であり、磁気特性にも優れ、打ち抜き加工性に優れた高珪素電磁鋼板である。
【００２１】
【発明の効果】
本発明によれば、磁性特性に優れた高珪素電磁鋼板の打抜き加工性を大幅に向上することができ、量産が可能になり用途拡大が期待できるなど産業上格段の効果を奏する。